(57)【要約】【解決手段】少なくとも２本の紐状ゴム体が互いに撚り合わせた又は編み合わせた状態で非解離状態に接合一体化されてなることを特徴とするこより部材。【効果】本発明の接合一体化してなるこより部材は、未加硫の紐状のゴム部材を撚り合わせた状態で加硫することで実現したものである。これは、健康増進効果を狙って、磁気やマイナスイオンを発生させるもの、トルマリン製素材を用いたもの、チタン粉末を配合した紐状の部材を用いるネックレスやブレスレットなどの装身具の部材として用いることができる。この部材を用いる装身具は、安全性や衛生面、耐久性に優れ、更にデザイン性の高いものである。【選択図】図１
2012125278.tif 000002
【特許請求の範囲】
【請求項１】
少なくとも２本の紐状ゴム体が互いに撚り合わせた又は編み合わせた状態で非解離状態に接合一体化されてなることを特徴とするこより部材。
【請求項２】
それぞれ押し出し成形された少なくとも２本の未加硫の紐状ゴム体を撚り合わせた状態で加硫することにより成形した請求項１記載のこより部材。
【請求項３】
少なくとも１本の紐状ゴム体が撚り合わせた又は編み合わせた状態で非解離状態に接合一体化されてなることを特徴とするこより部材。
【請求項４】
押し出し成形された少なくとも１本の未加硫の紐状ゴム体を撚り合わせた状態で加硫することにより成形した請求項３記載のこより部材。
【請求項５】
紐状ゴム体がシリコーンゴムより成形された請求項１〜４のいずれか１項記載のこより部材。
【請求項６】
請求項１〜５のいずれか１項記載のこより部材を有する装身具。
【発明の詳細な説明】
【技術分野】
【０００１】
本発明は、紐状のゴム体を撚り合わせた状態で接合一体化してその状態を保持してなるこより部材、及びデザイン性、利便性の高い装身具に関する。
【背景技術】
【０００２】
これまで健康増進効果を狙って、磁気やマイナスイオンを発生させるもの、トルマリン製素材を用いたもの、チタン粉末を配合した紐状の部材を用いるネックレスやブレスレットなどの装身具が数多く提案、市販されている。また、その紐状の部材は繊維からなることが多い。前記装身具本体として、例えば特許文献１（特開２００１−３１４２１３号公報）のコード状に形成され、当該コード状素材が磁性材料を成形した芯材層と、その表面に形成した保護皮膜層と、その間に介在させたトルマリン粉末層とで構成されていることを特徴とするものが提案されている。更には、２本以上の紐状の繊維部材を撚り合わせたり、編みこむことでデザイン性を追及したものも存在している。しかし、繊維部材は連続して長時間装着したり、装着しながら運動したときに、汗や水が装身具に染み込んだり、装着したままで入浴すると装身具が濡れてしまう。装身具が濡れてしまうと装着中の不快感や繊維部材の変色、臭いなどの問題が生じることがあった。これを解決するために、特許文献２（実用新案登録第３１６０５２１号公報）のように汗や水が染み込むことのないシリコーンエラストマーを部材として用いるものが提案されている。しかし、繊維部材と同様にデザイン性を追及しようとシリコーンの紐状の部材を撚り合わせたり編みこもうとしてもシリコーンゴムの特性から反発力が強く、直ぐに解けてしまう。また、解けないようにゴム部材を３本以上用いて編みこむと部材と部材の間にゴミが溜まったり、髪の毛を挟んでしまい、装着感は良いものではない。また、そもそも編みこむこと自体が困難な作業であり、工業的にも不利である。
【先行技術文献】
【特許文献】
【０００３】
【特許文献１】特開２００１−３１４２１３号公報
【特許文献２】実用新案登録第３１６０５２１号公報
【発明の概要】
【発明が解決しようとする課題】
【０００４】
本発明は、上記事情に鑑みなされたもので、撚り合わせた紐状ゴム体の該撚り合わせ構造の間に隙間もなく、また解けずに撚り合わせ状態を維持し得るこより部材及びこのこより部材を有する装身具を提供することを目的とする。
【課題を解決するための手段】
【０００５】
本発明は、上記目的を達成するため、下記こより部材及び装身具を提供する。
請求項１：
少なくとも２本の紐状ゴム体が互いに撚り合わせた又は編み合わせた状態で非解離状態に接合一体化されてなることを特徴とするこより部材。
請求項２：
それぞれ押し出し成形された少なくとも２本の未加硫の紐状ゴム体を撚り合わせた状態で加硫することにより成形した請求項１記載のこより部材。
請求項３：
少なくとも１本の紐状ゴム体が撚り合わせた又は編み合わせた状態で非解離状態に接合一体化されてなることを特徴とするこより部材。
請求項４：
押し出し成形された少なくとも１本の未加硫の紐状ゴム体を撚り合わせた状態で加硫することにより成形した請求項３記載のこより部材。
請求項５：
紐状ゴム体がシリコーンゴムより成形された請求項１〜４のいずれか１項記載のこより部材。
請求項６：
請求項１〜５のいずれか１項記載のこより部材を有する装身具。
【発明の効果】
【０００６】
本発明の接合一体化してなるこより部材は、未加硫の紐状のゴム部材を撚り合わせた状態で加硫することで実現したものである。これは、健康増進効果を狙って、磁気やマイナスイオンを発生させるもの、トルマリン製素材を用いたもの、チタン粉末を配合した紐状の部材を用いるネックレスやブレスレットなどの装身具の部材として用いることができる。この部材を用いる装身具は、安全性や衛生面、耐久性に優れ、更にデザイン性の高いものである。
【図面の簡単な説明】
【０００７】
【図１】本発明の一実施例に係るこより部材の一部省略平面図である。
【発明を実施するための形態】
【０００８】
本発明のこより部材は、少なくとも２本の紐状ゴム体（加硫ゴム体）が互いに撚り合わせた状態で非解離状に接合一体化されてなるもので、これは、それぞれ押し出し成形された少なくとも２本の未加硫の紐状ゴム体を撚り合わせた状態で加硫することにより形成することができる。
【０００９】
図１はこれを示したもので、このこより部材は、２本の未加硫紐状ゴム体を撚り合わせた後に加硫することによって形成された、２本の加硫紐状ゴム体１，２が互いに撚り合わせた状態で一体化されたもので、撚り合わせ構造間に隙間はなく、また両ゴム体１，２は互いの当接部分で接合されて一体化され、両ゴム体１，２は、解こうとしても、破壊されない状態では全く解けないものである。
【００１０】
なお、図１のこより部材は２本の紐状ゴム体が撚り合わされたものであるが、本発明はこれに制限されるものではなく、３本又は４本の紐状ゴム体を撚り合わせることもでき、この場合、それぞれの紐状ゴム体は互いに異なる色彩にて形成することができる。
【００１１】
また、少なくとも２本の紐状ゴム体を互いに撚り合わせるのではなく、少なくとも１本、特に１〜４本の紐状ゴム体を編み合わせることによって形成することも可能である。この場合も、未加硫の紐状ゴム体を編み合わせた後、編み合わせた状態で加硫することによって形成することができる。
【００１２】
本発明に用いられるゴム材に特に制限はなく、アクリルゴム、ニトリルゴム、ウレタンゴム、シリコーンゴム等を用いることができる。しかし、装身具として用いる場合、安全性、耐久性、装着感、臭いなどの観点からシリコーンゴムを用いることが好ましい。また健康増進効果を狙って、磁気やマイナスイオンを発生させる添加剤やチタン粉末、ゲルマニウム粉末をゴムに練り込んだり、ゴム表面に塗布してもよい。
【００１３】
ゴム材を接着させ、接合一体化させる方法に特に制限はなく、撚り合わせた又は編み合わせた状態でゴム材同士が接着していればよい。例えば、ゴム材表面に適当な接着剤を塗布して２本以上のゴム材を撚り合わせながら接着させる方法がある。しかし、注意しなければならないのは、直ぐに接着性を発現させなければゴム材を撚り合わせた状態で保持できないということである。というのも、装身具に用いられるようなシリコーンエラストマーは反発力があり、撚り合わせても元に戻ろうとしてしまうためである。しかし、直ぐに接着性が発現すると加工性が非常に低くなる。というのも、撚り合わせる際に部材同士が一度でも触れてしまうと、部材同士が接着してしまうのでやり直しがきかないためである。
【００１４】
好ましい方法として紐状に押し出した未加硫のシリコーンゴムを事前に撚り合わせた又は編み合わせた状態に、その状態のまま、加熱炉に投入し加硫させることで、紐状のシリコーンゴム同士が接着し、撚り合わせた又は編み合わせた状態を維持することができる。用いる未加硫のゴムは未加硫の状態でも加工が容易で形状を維持できるミラブルタイプの材料が好ましい。未加硫のミラブル材料は加硫させなければ紐状態を維持しながらも柔らかく撚り合わせ又は編み合わせが容易で部材同士が触れても接着しないので加工性が非常に高い。
なお、ミラブルタイプの未加硫のシリコーンゴム（シリコーンゴム組成物）としては、市販品を使用することができる。
【００１５】
上記の方法を用いることでこれまで困難とされてきた安全性や衛生面、耐久性に優れるシリコーンエラストマーをゴム材として用い、更に２本以上のゴム材が撚り合わせた又は編み合わせた状態で非解離状に接合一体化させた状態を維持したこより部材を与えることに成功した。このこより部材は健康増進効果を狙って、磁気やマイナスイオンを発生させるもの、トルマリン製素材を用いたもの、チタン粉末を配合した紐状の部材を用いるネックレスやブレスレットなどの装身具の部材として用いることができる。この部材を用いる装身具は安全性や衛生面、耐久性に優れ、更にデザイン性の高いものである。
更に、ゴム材の色を変えることでデザインの自由度が上がり、よりデザイン性の高いものを得ることができる。
【実施例】
【００１６】
以下、実施例及び比較例を示し、本発明を具体的に説明するが、本発明は下記の実施例に制限されるものではない。
【００１７】
［実施例１］
未加硫のシリコーンゴム（シリコーンゴム組成物）としてＫＥ−１５７１Ｕ（信越化学工業（株）製）１００質量部に対し加硫剤Ｃ−２５Ａ（信越化学工業（株）製）を０．５質量部、Ｃ−２５Ｂ（信越化学工業（株）製）を２質量部加えて２本ロールを用いてよく練った。ＫＥ−１５７１Ｕの未加硫状態のゴムコンパウンドを押し出し成形機を用い、φ４ｍｍ、長さ５０ｃｍの紐状部材を２本得た。この２本の未加硫の部材を手で撚り合わせて、こより状にした。こより状にした部材を２００℃のオーブンに１０分間投入し、ＨＡＶ加硫を行い、目的の接合一体化した図１に示す非解離状のこより部材を得た。
【００１８】
［実施例２］
未加硫のシリコーンゴム（シリコーンゴム組成物）としてＫＥ−１５７１Ｕ（信越化学工業（株）製）１００質量部に対し加硫剤Ｃ−２３Ｎ（信越化学工業（株）製）を１．２質量部加えて２本ロールを用いてよく練った。ＫＥ−１５７１Ｕの未加硫状態のゴムコンパウンドを押し出し成形機を用い、φ４ｍｍ、長さ５０ｃｍの紐状部材を２本得た。この２本の未加硫の部材を手で撚り合わせて、こより状にした。こより状にした部材を２００℃のオーブンに１０分間投入し、ＨＡＶ加硫を行い、目的の接合一体化した非解離状のこより部材を得た。
【００１９】
［実施例３］
未加硫のシリコーンゴム（シリコーンゴム組成物）としてＫＥ−９３１Ｕ（信越化学工業（株）製）１００質量部に対し加硫剤Ｃ−８（信越化学工業（株）製）を２．０質量部加えて２本ロールを用いてよく練った。ＫＥ−９３１Ｕの未加硫状態のゴムコンパウンドを押し出し成形機を用い、φ４ｍｍ、長さ５０ｃｍの紐状部材を３本得た。この３本の未加硫の部材を手で三つ編み状にした。三つ編み状にした３本の部材を２００℃のオーブンに１０分間投入し、ＨＡＶ加硫を行い、目的の接合一体化した非解離状のこより部材を得た。
【００２０】
［比較例１］
ＫＥ−１５７１Ｕ（信越化学工業（株）製）１００質量部に対し加硫剤Ｃ−２５Ａ（信越化学工業（株）製）を０．５質量部、Ｃ−２５Ｂ（信越化学工業（株）製）を２質量部加えて２本ロールを用いてよく練った。ＫＥ−１５７１Ｕの未加硫状態のゴムコンパウンドを押し出し成形機を用い、φ４ｍｍ、長さ５０ｃｍの未加硫の紐状部材を得、更にそのまま２００℃のオーブンでＨＡＶ加硫し、紐状部材を２本得た。加硫した紐状部材２本を手で撚り合わせた。
【００２１】
［比較例２］
ＫＥ−１５７１Ｕ（信越化学工業（株）製）１００質量部に対し加硫剤Ｃ−２５Ａ（信越化学工業（株）製）を０．５質量部、Ｃ−２５Ｂ（信越化学工業（株）製）を２質量部加えて２本ロールを用いてよく練った。ＫＥ−１５７１Ｕの未加硫状態のゴムコンパウンドを押し出し成形機を用い、φ４ｍｍ、長さ５０ｃｍの未加硫の紐状部材を得、更にそのまま２００℃のオーブンでＨＡＶ加硫し、紐状部材を３本得た。加硫した紐状部材３本を手で三つ編み状にした。
【００２２】
上記実施例及び比較例記載の方法でこより部材を得、実際に首に巻いた時の装着感を確認した。心地よい装着感を得られた場合は○とし、得られなかった場合は×とした。結果を表１に示す。
【００２３】
【表１】
2012125278.tif 000003
【００２４】
比較例１では２本のゴム部材に弾性があるので元に戻ろうとしてしまい、撚り合わせた状態を維持できず、装着感は非常に悪かった。比較例２では、ゴム部材同士が接着していないので装着中に編み目に隙間が生じ、髪の毛が挟まってしまったために、装着感は非常に悪かった。このようにゴム部材同士が接合一体化していなければ心地よい装着感は得られない。また健康増進効果を狙った装身具は長時間の装着、スポーツや入浴、就寝などあらゆる生活の場面が想定されるので装着したときの感触は非常に重要である。
【符号の説明】
【００２５】
１，２  紐状ゴム体
【図１】
2012125278.tif 000004